(57)【特許請求の範囲】
【請求項１】
芯糸として（１）式で与えられる撚係数Ｋが１４６０〜１５０００の加撚マルチフィラメントを用い、その外周部にマルチフィラメント糸条がシングルカバリングされていることを特徴とする釣糸。
Ｋ＝Ｔ（ｄ）1/2 〔Ｔ＝撚数（ｔ／ｃｍ）、ｄ＝繊度（ｄｅｎ）〕    （１）
【請求項２】
芯糸の外周部を構成する糸条が芯糸よりも細繊度であり、芯糸の加撚方向と逆方向にカバリングされていることを特徴とする請求項１記載の釣糸。
【請求項３】
芯糸の外周部に釣糸の軸線に対し６０度以下になるようにマルチフィラメント糸条がシングルカバリングされていることを特徴とする請求項１または２記載の釣糸。
【請求項４】
最外層が樹脂でコーティング仕上されてなることを特徴とする請求項１〜３のいずれかに記載の釣糸。
【請求項５】
芯糸の全部またはその一部が、破断強度２０ｇ／ｄ以上、破断伸度６％以下、初期弾性率５００ｇ／ｄ以上の高強力繊維であることを特徴とする請求項１〜４のいずれかに記載の釣糸。
【請求項６】
芯糸の糸条の全部またはその一部に使用される高強力繊維が、重量平均分子量１００万以上の超高分子量ポリオレフィンの延伸物からなるマルチフィラメントであることを特徴とする請求項１〜５のいずれかに記載の釣糸。
【発明の詳細な説明】
【０００１】
【発明の属する技術分野】
本発明は、漁業、レジャーフィッシング等に広く使用され、非常に高い破断強度と高い結節強度、非常に小さい破断伸度、高い耐摩耗性と寸法安定性、及び、耐久性を要求される高性能釣糸に関するものである。
【０００２】
【従来の技術】
釣糸には、リールに巻いて使用されるリール用道糸、ルアー用釣糸、フライ用釣糸、渓流釣り用釣糸、鮎釣り用釣糸、オトリ用品、ハリス用糸、ハリス用糸等がある。これらの釣糸に共通して要求される特性は、軽量で且つ高強力である事であり、その特性が長く維持される為の耐久性を具備している事である。一般的にテグスと呼ばれる釣糸のうち、その過半数はナイロンモノフィラメントが使用されている。
【０００３】
また、近年高強力繊維と呼ばれる、強度２０ｇ／ｄを越える繊維の出現により、特に深海釣り、船釣り等においては、この高強力繊維使いの釣糸が広く使われるようになってきた。この釣糸は、８つ打ち、１６打ち等の組紐形態に編組され、任意の樹脂をコーティングして仕上げられており、使用される繊維は超高分子量繊維であることがその殆である。
【０００４】
【発明が解決しようとする課題】
近年益々盛んになるレジャーフィッシングにおいて、釣糸に対する高性能化のニーズや、低価格化を望む声が高まりつつある。これは、当該用途に於いて広く使用されている。例えば東洋紡績株式会社製のダイニーマ（登録商標）に代表される高強力繊維のみを使用した、８つ打ち、１６打ち等の組紐構造を有するこれまでの釣糸に対して、以下のような実質上の問題点が顕在化してきたことによるものである。
【０００５】
１．組紐は生産性が低く、加工コストが高いために、釣糸価格が高い。
２．組紐は、組紐を生産する際に使用する管巻きに巻ける長さでしか連続生産できないため、長尺のものが作りにくく、短い釣糸しかできない。
３．接着性に乏しい繊維のみで構成されるため、樹脂コーティングした場合、コーティングされた樹脂が脱落し易く、色移りが起こり、美観が損なわれると共に釣糸や釣り人を汚染する。
４．釣糸の機械的特性を支配する高強力繊維が、ガイド等で直接擦られるため、寿命が短いる
５．釣糸の損傷程度を、性能低下を伴う高強力繊維自身の損傷でしか確認できず、損傷発見が手遅れになり易い。つまり、一般的に釣糸の寿命を推し量る手段として、釣糸表面の摩擦損傷に伴う毛羽立ち状態の観察等があるが、組紐構造の場合、釣糸の破断強力を担う繊維自身の破壊や損傷がこれに該当するため、発見された時点では既に破断強力の低下を起こしており、破断強力の低下を伴ってでしか損傷状態を判断できない。
【０００６】
【課題を解決するための手段】
本発明は、上述した従来技術における問題点を解消するために検討した結果、達成されたものである。
【０００７】
即ち、本発明は、芯糸として（１）式で与えられる撚係数Ｋが１４６０〜１５０００の加撚マルチフィラメントを用い、その外周部にマルチフィラメント糸条がシングルカバリングされていることを特徴とする釣糸である。
Ｋ＝Ｔ（ｄ）1/2 〔Ｔ＝撚数（ｔ／ｃｍ）、ｄ＝繊度（ｄｅｎ）〕  （１）
また、具体的態様として、芯糸の外周部を構成する糸条が芯糸よりも細繊度であり、芯糸の加撚方向と逆方向にシングルカバリングされており、或はかかる角度が釣糸の軸線に対し６０度以下で巻き返されており、或は最外層が樹脂でコーティング仕上されてなること、或は、芯糸を構成するマルチフィラメントの少なくとも一部は高分子量、高強度、高弾性率ポリオレフィン繊維であることを特徴とする釣糸である。
【０００８】
本発明に用いられる芯糸は、（１）式で与えられる撚係数Ｋの値が１４６０≦Ｋ≦１５０００を満たすように加撚されたマルチフィラメント糸条であることが重要である。撚係数が１４６０未満では、単糸がばらけたり、糸の丸みが損なわれたりして釣糸として好ましくない。また、糸結びの作業性が著しく低下する。即ち、糸結びはループを形成して行われるが、かかる撚係数の釣糸は曲げに対して均一に応力を分散せず、曲部の任意の箇所で応力が集中し、屈曲形状となり糸結びが円滑に行えない。
逆に、撚係数が１５０００を越えると、糸にスナールが生じるため取扱い性が低下し、好ましくない。撚係数は１５００〜１００００以下、さらには２０００〜８０００が好ましい。
【０００９】
また、加撚方法としては特に限定されるものではなく、２子撚、３子撚でもかまわないが、糸条の断面が真円により近いものである方が釣糸として好適であることを考慮すると、片撚が好ましい。
【００１０】
芯糸に使用される素材としては、特に限定されるものではないが、芯糸の機械的特性が釣糸の機械的特性を大きく支配することを考慮すると、高強力繊維であることが好ましい。例えば、超高分子量ポリオレフィン繊維（超高分子量ポリエチレン等）、アラミド繊維、ポリアリレート繊維等の高強力繊維が挙げられる。これらは、１種でも２種以上でも用いることが出来る。
【００１１】
また、芯糸の少なくとも一部、好ましくは全部に、破断強度が２０ｇ／ｄ以上、破断伸度が６％以下、かつ初期弾性率が６００ｇ／ｄ以上の高強力繊維を使用することが好ましい。
【００１２】
芯糸をカバリングする方法としては、ダブルカバリング方式も知られているがこの方式は、強力に寄与しない繊維が増えることによる重量増（号数当たりの破断強度の低下）、およびコスト高の点から好ましくない。また、ダブルカバリングにより釣糸のコシが硬くなる問題がある。釣糸のコシが硬いと、糸結びの作業性が困難となるのみならず、水中でのルアーの動きが不自然になったり、スナップが効かずに遠投が十分出来なくなったり、或はリールへのパッキング性が悪くなるといった種々の問題が生じる。このような点からシングルカバリング方式の方が好ましい。
【００１３】
芯糸と鞘糸の巻き方向について、本発明は特に限定するものではないが、芯糸と鞘糸のトルクを消す意味から、芯糸とは逆方向に鞘糸がカバリングされている方が好ましい。
【００１４】
本発明において、鞘糸は、釣糸の太さと引張強力のバランスの点から、芯糸よりも細い繊度のマルチフィラメントを用いることが好ましく、さらに好ましくは芯糸に対し５０％以下の繊度であることが望ましい。なおこの鞘糸は、無撚で用いても構わないし、甘撚で用いても構わない。
【００１５】
本発明に使用される鞘糸は、特に限定されるものではない。綿、羊毛、獣毛、麻、絹等の天然繊維や、レーヨン、キュプラ、アセテート、ポリエステル、ポリアミド（ナイロン等）、アクリル、ビニロン、ボリブテン等の化学繊維、その中でもボリオレフィン（ポリエチレン）、アラミド繊維、ポリアリレート繊維等の高強力繊維も用いることが出来る。また鞘糸として、通常の染料に可染、あるいは原着等によって着色された繊維を用いることも可能である。これらは、１種でも２種以上でも目的に応じて選択して使用することができる。
【００１６】
本発明に於いて、鞘糸を構成するマルチフィラメント糸が、釣糸の軸線に対し６０度以下の角度となるように、芯糸の外周を鞘糸でカバリングすることが好ましい。
【００１７】
鞘糸を構成するマルチフィラメント糸が、釣糸の軸線に対し６０度を越える角度でカバリングされた場合、釣り竿、リール等に付設されているガイド類との摩擦抵抗が大きくなり、耐摩擦性が低下し好ましくない。この点から角度は小さい方が良く、釣糸の軸線に対する角度は３０度以下が好ましい。
【００１８】
本発明の釣糸においては、上記のように得られたものに、さらに樹脂コーティングによる外層仕上げ等を施すことが好ましい。
【００１９】
樹脂コーティングの際に使用される樹脂としては、特に限定されず、例えばウレタン系樹脂、アクリル系樹脂、不飽和ポリエステル系樹脂、エポキシ系樹脂等が挙げられる。
【００２０】
樹脂コーティングの方法としては、従来公知の方法が用いられる。例えば繊維を樹脂槽に浸漬しすることで樹脂をディップし、ニップローラーで余分な樹脂を絞り落とした後、非接触型のヒーター間を通過させその幅射熱により乾燥させ、樹脂コーティングすることが出来る。
【００２１】
また、当該樹脂中に任意の顔料（カーボンブラック、マラカイトグリーン等）などの色剤を添加し、製品の色調を自在に調整することができる。この方法により、特に深海釣り用の釣糸等に要求される棚取りマーカーと呼ばれる一定間隔毎の色分けも可能である。
【００２２】
なお、樹脂コーティングを行う場合、樹脂付着量は可能な限り少なくすることが好ましい。これは、樹脂付着量の増加は釣糸の重量増につながるためであり、たとえ芯糸の機械的特性に影響なく樹脂コーティング加工が行われたとしても、結果的に号数当たりの破断強度が低下し、性能低下を招くことになる。
さらに、鞘糸の素材としてナイロン繊維等、樹脂との接着性に優れる繊維を使うと樹脂付着量を微量に出来るので好ましい。
【００２３】
このように、芯糸の外周を鞘糸でカバリングすることにより、単糸ばらけがなく、糸の丸み、その他の性能を満たした釣糸を供することが出来るため、大幅なコストダウンが可能となる。
【００２４】
【実施例】
以下、実施例によって本発明をさらに詳細に説明する。なお、実施例中の物性、評価は次のようにして求めた。
【００２５】
（１）繊度；ＪＩＳ  Ｌ１０１３．７．３により求め、デニール法で表示した。
【００２６】
（２）破断強力、破断伸度；ＪＩＳ  Ｌ１０１３．７．５により求めた。なお、破断強度は破断強力をトータルデニールで割返した値を用いた。
【００２７】
（３）結節強力；ＪＩＳ  Ｌ１０１３．７．６より求めた。
【００２８】
（４）撚係数；ＪＩＳ  Ｌ１０１３．７．１１より求めた。
【００２９】
（５）鞘糸のおけるフィラメントの軸線に対する角度、およぴ組角度、釣糸の拡大写真から分度器で測定した。
【００３０】
（６）標示号数；２２０ｄ＝約１号として換算した。
【００３１】
（７）耐摩耗性；ＪＩＳ  Ｄ４６０４．７．４の耐摩耗性試験機を用いた。トータルデニールの１／２ｇの荷重を用い、５００回摩耗後の表面を目視で観察した。試験前と変化がないものに○、毛羽等で変化が表れたものを×として評価した。
【００３２】
（８）ループ性；釣糸を２０ｃｍの長さに切断し、両端を接近させる。そのとき生じるループの形状を目視で観察する。全長にわたり、きれいなループを形成するものを○、ループ状にならず折れが発生するものを×として評価した。
【００３３】
（９）取扱い性；釣糸を生産するに当たり、糸の取扱い性が容易なものを○、困難なものを×として評価した。
【００３４】
（１０）コシ；糸を一重に折り返し、その先端にトータルデニールの１／１０ｍｇの重りを固定する。ＪＩＳ  Ｌ  １０９６．６．１９Ａの方法を用いその時の距離を測定した。
３０〜１２０ｍｍの範囲を釣糸に好適なコシとして○、それより大きい範囲では硬くなりすぎるため、また低い範囲では柔らかすぎるため釣糸に不適なコシとして×とした。
【００３５】
（実施例１）
芯糸として超高分子量ポリオレフィンのダイニーマ（東洋紡績製、重量平均分子量２００万、破断強度３２．０ｇ／ｄ、破断伸度３．９％、初期弾性率１０５０ｇ／ｄ）の繊度４００ｄを用い、鞘糸として６−ナイロン（繊度５０ｄ）を用いた。芯糸は撚係数Ｋ＝４０００となるように加撚し、鞘糸は軸中心線に対し２２度になるようにシングルカバリングを行った。次いでこれにウレタン系樹脂をディップ乾燥方式によりコーティングし、釣糸を得た。この釣糸は、良好な釣糸特性と生産性を有するものであった。
【００３６】
（実施例２）〜（実施例５）
表１に記載の条件で、実施例１と同様にして釣糸を得た。
なお、実施例５のポリエステル鞘糸は、赤に原着された原着糸を用いた。いずれも良好な釣糸特性と生産性を有するものであった。
【００３７】
（実施例６）
表１に記載の条件で、実施例１と同様にして釣糸を得た。この釣糸は、鞘糸の角度が大きいために、耐摩耗性試験においてカバリング糸にわずかな毛羽が認められたが、他の性能（釣糸特性と生産性）は良好であった。
【００３８】
（比較例１）
芯糸として、実施例１に示す超高分子量ポリオレフィンの繊度４００ｄを用い、鞘糸としてポリエステル（繊度５０ｄ）を用いた。芯糸は撚係数Ｋ＝８００となるように加撚し、鞘糸は幅中心線に対し、１５度になるようシングルカバリングを行った。次いでこれにウレタン系樹脂をディップ乾燥方式によりコーティングし、釣糸を得た。この釣糸は、芯糸の撚係数が少ないためにループ性が乏しく、折れが生じるため不適であった。
【００３９】
（比較例２）
表２に記載の条件で実施例１と同様にして釣糸を得た。
この釣糸は、撚数が高いためにスナールが発生し、取扱い難く、またループ性も悪いために不適であった。
【００４０】
（比較例３）
表２に記載の条件で実施例１と同様にして釣糸を得た。ただし、シングルカバリングを行うところを、ポリエステルの鞘糸を用いダブルカバリングを行った。このダブルカバリングによる生産性の低下、並びにコシが硬くなるため不適であった。
【００４１】
（比較例４）
芯糸として実施例１に示す超高分子量ポリオレフィンの繊度５０ｄを用い、組角度２０度でブレード機により８打組紐とした。次いでこの組紐にウレタン系樹脂をディップ乾燥方式によりコーティングし、釣糸を得た。この釣糸は、組紐工程による生産性の低下、並びにコシが柔らかい傾向のものであった。
【００４２】
【表１】
0003649303.tif 000002
【００４３】
【表２】
0003649303.tif 000003
【００４４】
【発明の効果】
本発明の釣糸は、取扱い性に優れ、高い破断強度、高い結節強度、低い破断伸度等機械的特性に優れ、高い耐摩耗性、優れた触感性能を有し、樹脂コーティングされた場合にも樹脂が脱落し難く、生産性に優れ、かつコストを安く生産できる釣糸に関するものである。
【図面の簡単な説明】
【図１】本発明の釣糸の１実施例を示す図である。
【図２】図１における釣糸の一部の拡大図である。
【符号の説明】
１  芯糸
２  鞘糸
３  鞘糸のフィラメント
４  軸線
５  鞘糸におけるフィラメントの軸線に対する角度
【図１】
0003649303.tif 000004
【図２】
0003649303.tif 000005